Brevet FR2968776A1 — publié le 20120615

PROCEDE POUR REALISER UN GUIDE OPTIQUE A FENTE SUR SILICIUM L'invention concerne la fabrication de circuits de photonique sur silicium. La photonique sur silicium est le domaine des composants optoélectroniques capables de manipuler des informations sous forme optique, ces composants étant réalisés dans des technologies analogues à celles qui sont utilisées pour des circuits intégrés d'électronique. Ces composants optoélectroniques utilisent le même matériau de base, à savoir le silicium, que les composants purement électroniques. Ce sont principalement des modulateurs optiques, démodulateurs, et circuits optiques non linéaires. Ils peuvent être associés, sur un même substrat, à des circuits 1 o électroniques qui servent à les commander ou qui servent à recueillir et traiter électroniquement les signaux électriques issus de la conversion des signaux optiques dans des photodétecteurs. Des sources de lumière peuvent également être intégrées sur le même substrat. Le brevet US6 845 198 décrit un modulateur optique sur silicium. 15 Un des concepts de base consiste à former dans le silicium des guides de lumière de dimension très faibles (quelques centaines de nanomètres de section) soumis à l'influence de concentrations variables de porteurs (électrons ou trous) dans le silicium. Par la modulation électrique de la concentration des porteurs, on peut agir sur l'indice de réfraction du milieu 20 optique du guide ; on agit donc sur la vitesse de propagation de la lumière dans le guide. Par exemple, en modulant le temps de propagation de la lumière dans deux branches optiques distinctes, commandées séparément, on produit un déphasage entre les ondes optiques qui sortent des deux 25 branches. En les faisant interférer, on convertit ce déphasage en une modulation d'amplitude. C'est le principe des interféromètres de Mach Zehnder. On a imaginé notamment de réaliser des guides en silicium dits guides à fentes, comprenant deux murs de silicium dopé (à fort indice de 30 réfraction) séparés par une fente remplie d'un milieu isolant, ou parfois semi- isolant, à faible indice de réfraction ; la lumière est confinée dans le guide du fait des discontinuité d'indice entre les murs de silicium et le matériau de la fente. Le confinement est d'autant meilleur que la fente est plus étroite et que la différence des indices est plus élevée. Les deux murs peuvent être dopés avec des impuretés de même type et le guide se comporte électriquement comme une capacité ; la tension aux bornes de la capacité crée des concentrations de charges électriques dans les murs de silicium ; les variations de concentrations (passives ou fonction d'une commande électrique) engendrent des variations d'indice de réfraction. Mais les murs de silicium peuvent aussi être dopés avec des impuretés de type opposé, et le guide se comporte alors comme une jonction PN ; les variations de tension aux bornes de la jonction créent aussi des accumulations ou déplétions de charges électriques agissant sur l'indice de réfraction donc sur la propagation de la lumière. L'isolant (ou semi-isolant) placé entre les deux murs de silicium constitue une barrière électrique évitant le transport de porteurs de charges entre les murs. L'article "Silicon Optical Modulators" de G.T. Reed, G. Mashanovich, F.Y. Gardes, et D.J. Thomson dans Nature Photonics, vol 4, Août 2010, pages 518-526, décrit des modulateurs optiques sur silicium utilisant des structures de guide à fente. Avec de tels guides à fente, on peut réaliser des commutateurs 20 optiques, des sources de lumière, et des capteurs optiques. On a déjà proposé de réaliser de tels guides en creusant une fente dans une couche de silicium et en remplissant cette fente de matériau isolant ou semi-isolant. Mais ce procédé ne permet pas de faire des fentes très étroites et ayant une hauteur suffisante, car le remplissage ne se fait pas 25 bien. On a également proposé, dans la publication de brevet FR 2 907 916, de réaliser des guides à fentes sur substrat SOI (de l'anglais "Silicon on Insulator", c'est-à-dire silicium sur isolant). Le substrat SOI est un substrat de silicium recouvert d'une couche isolante (oxyde de silicium) elle-même 30 recouverte d'une couche active de silicium. Dans cette publication, on dépose d'abord une couche d'oxyde de silicium non stoechiométrique SiOX, on la grave pour former deux tranchées parallèles proches l'une de l'autre séparées par un mur isolant ou semi-isolant, et on remplit ensuite les tranchées de silicium. Le silicium peut être amorphe ou polycristallin. Mais le 35 silicium amorphe ou polycristallin est bien moins bon que le silicium monocristallin du point de vue de l'effet attendu qui est d'obtenir des variations rapides et bien définies de porteurs libres dans le silicium. Pour remplir les tranchées de silicium monocristallin, il faut que le substrat SOI soit préalablement recouvert d'une couche de silicium monocristallin avant dépôt de la couche de SiOX. Cette couche monocristalline peut alors servir de germe pour faire croître du silicium monocristallin dans les tranchées ouvertes dans la couche de SiOX. Cependant, le procédé décrit dans cette publication a l'inconvénient important de ne pas permettre une isolation électrique suffisante entre les deux murs de silicium ; ils sont en effet reliés à leur base du fait qu'ils reposent tous deux sur une même couche de silicium monocristallin. Même si cette couche est très peu dopée et très fine, elle n'est pas complètement isolante et des porteurs peuvent s'y déplacer, d'autant plus que la fente entre les deux murs est très étroite. La présente invention propose un procédé amélioré pour fabriquer un guide à fente, qui ne présente pas cet inconvénient et qui est facile à mettre en oeuvre indépendamment de la largeur souhaitée pour la fente. Le procédé selon l'invention est un procédé de fabrication d'un guide optique à fente sur silicium, comprenant le dépôt d'une fine couche de silicium monocristallin sur un substrat recouvert d'une couche enterrée isolante, et ultérieurement le dépôt uniforme d'une couche isolante ou semiisolante sur la couche de silicium, le creusement sur toute l'épaisseur de cette couche isolante ou semi-isolante de deux ouvertures à flancs verticaux séparées par un intervalle étroit constituant un mur vertical isolant ou semi- isolant s'étendant le long d'un trajet qui est le trajet désiré pour le guide à fente, et la croissance épitaxiale de silicium monocristalllin dans les ouvertures, caractérisé en ce qu'avant le dépôt uniforme de la couche isolante ou semi-isolante, on effectue une oxydation thermique locale dans toute la profondeur de la fine couche de silicium monocristallin pour former une bande oxydée isolante s'étendant le long du trajet du mur vertical, sous celui-ci et de part et d'autre de celui-ci sur toute la longueur du trajet, de sorte que le mur vertical isolant qui sera ultérieurement formé ne soit pas adjacent à la fine couche de silicium monocristallin. Après l'étape d'oxydation de la fine couche de silicium 35 monocristallin, on dépose la couche isolante ou semi-isolante et on la grave ; Puis on effectue la croissance épitaxiale de silicium sur toute la hauteur du mur vertical isolant ou semi-isolant, y compris au-dessus de la bande oxydée isolante et jusqu'à ce que le silicium vienne en contact avec le mur sur toute sa hauteur. Lors de cette croissance, le silicium recouvre non seulement la fine couche de silicium monocristallin mais aussi la bande oxydée jusque contre le mur vertical. Mais bien qu'à cet endroit il ne soit pas directement en contact avec la fine couche monocristalline il en prend cependant la structure monocristalline puisqu'il est tout proche de zones croissant de manière monocristalline au-dessus de la fine couche. On peut faire croître le silicium 1 o à une hauteur supérieure à celle du mur, et dans ce cas on effectue une étape de polissage mécanique et/ou chimique pour ajuster la hauteur du mur et du silicium. Avant d'effectuer la croissance monocristalline du silicium, on peut effectuer une étape de réduction de l'épaisseur du mur isolant ou semi- 15 isolant ; cette réduction peut se faire par gravure chimique ou par gravure sèche isotrope. Le silicium qu'on fait croître est de préférence peu ou pas dopé. Il est dopé dans une étape postérieure au dépôt. De préférence, on dope le silicium avec une impureté de type N d'un côté du mur vertical et avec une 20 impureté de type P de l'autre côté. D'autres caractéristiques et avantages de l'invention apparaîtront à la lecture de la description détaillée qui suit et qui est faite en référence aux dessins annexés dans lesquels : 25 - la figure 1 représente en perspective un schéma de principe de la structure de guide à fente qu'on souhaite réaliser, pour former un déphaseur optique à diode ; - les figures 2 à 9 représentent les étapes successives de fabrication du mur vertical isolant qui constituera la fente du guide à fente ; 30 - les figures 10 à 14 représentent les étapes de croissance du silicium qui encadre la fente, et le dopage du silicium ; - les figures 15 et 16 représentent la fermeture supérieure du guide et la gravure du silicium qui le constitue ; - les figures 17 à 19 représentent la formation de contacts 35 électrique d'accès au guide pour la modulation de concentration de porteurs. La structure de la figure 1 est une figure de principe d'un guide à fente sur silicium, formé sur un substrat SOI, qu'on peut réaliser avec le procédé selon l'invention. Dans le cas représenté, le guide comprend une jonction NP avec une fente isolante ou semi-isolante séparant la région N de la région P ; cependant, on pourrait aussi envisager en restant dans le cadre de l'invention, un guide sans jonction qui comprendrait alors, de chaque côté de la fente des régions de même type N ou P et non des régions de type opposé ; ce guide se comporterait comme une capacité pure, les variations 1 o de charges des armatures de la capacité induisant des variations d'indice optique dans le guide, donc des variations de retard de phase optique. L'avantage des guides à diode est cependant que les variations de potentiel appliquées aux bornes de la jonction induisent des variations de concentration par déplétion de porteurs majoritaires, et cela sur les deux 15 côtés de la fente ; le processus de déplétion est très rapide. Dans le cas où on a deux régions N ou deux régions P, l'action se fait d'un côté sur les porteurs majoritaires, et de l'autre sur les porteurs minoritaires, ce qui ralentit le processus de variation des concentrations de charges. On décrira la suite du procédé selon l'invention uniquement à propos d'un guide à fente à 20 jonction PN. L'invention est applicable par ailleurs à des jonctions comportant du silicium intrinsèque en plus des zones dopées N et P (diodes PIN). Le guide à fente comprend un substrat de silicium de type SOI. Il est composé d'un substrat de silicium 10 recouvert d'une couche isolante 12 en oxyde de silicium SiO2, elle-même recouverte d'une couche de silicium 14 25 dans laquelle sont formées une région 16 dopée de type N et une région 18 dopée de type P. Une fente 20 remplie de matériau isolant ou semi-isolant sépare la région N de la région P. La fente est recouverte d'une couche isolante 22. Le matériau isolant ou semi-isolant de la fente a un indice optique très inférieur à celui des murs de silicium dopé qui encadrent la 30 fente. A titre d'exemple, le matériau de la fente est à base d'oxyde de silicium d'indice environ 1,5 alors que le silicium dopé a un indice de 3 à 4. La fente est très étroite (quelques dizaines de nanomètres) et sa hauteur est très supérieure à sa largeur (de 5 à 10 fois supérieure). Des contacts métalliques 24 et 26 peuvent être pris sur les régions 35 N et P, ou sur des régions plus dopées N+ et P+ prolongeant les régions N et P respectivement. Ces contacts servent à commander la modulation de concentration de porteurs dans les régions N et P pour agir sur la vitesse de propagation de la lumière dans le guide à fente. Pour fabriquer une telle structure, on part d'un substrat de silicium sur isolant comprenant (Figure 2) : un substrat de silicium 10 recouvert d'une couche isolante 12 de SiO2, sur laquelle on a fait croître une très fine couche de silicium monocristallin 30. L'épaisseur de cette couche 30 est de préférence inférieure à 100 nanomètres ; une couche de 30 à 60 nanomètres d'épaisseur est préférée. Cette couche est peu ou pas dopée (par exemple un taux d'impuretés d'environ 1015 atomes/cm3). Elle sert essentiellement de germe de croissance monocristalline pour une croissance ultérieure de silicium. Elle doit être suffisamment mince pour pouvoir être localement oxydée sans difficulté sur toute son épaisseur. On dépose sur cette couche de silicium 30 une couche de masquage 32, de préférence en nitrure de silicium Si3N4 ; on grave la couche de masquage 32 par photolithographie pour définir une ouverture qui suit le trajet, dans le sens de la longueur, de la fente que l'on désire réaliser, et qui est plus large que cette fente. Par longueur de la fente on entend la dimension d'extension le long de la surface du substrat. Le trajet de la fente dans le sens de la longueur peut être court ou long, droit ou brisé ou courbe. Par exemple, si la fente doit avoir une largeur de 30 nanomètres, on ouvre la couche de masquage sur 100 ou 200 nanomètres de large. La figure 3 représente cette étape ; on notera que l'échelle est dilatée dans le sens de la hauteur par rapport à l'échelle de la figure 2, pour mieux faire apparaître la couche 30. Le rôle de la couche de masquage 32 est de protéger le silicium de la couche 30 contre une oxydation thermique. On effectue alors une étape d'oxydation thermique du silicium 30 à haute température. Le silicium s'oxyde complètement et devient de l'oxyde SiO2 là où il n'est pas recouvert de la couche de masquage 32 (Figure 4). La couche de silicium 30 est donc maintenant séparée en deux parties par une bande oxydée 40 suivant le trajet désiré pour la fente, de sorte qu'on pourra ultérieurement appliquer des potentiels différents aux portions de silicium situées de part et d'autre de la zone isolante ainsi formée. On conserve la couche de masquage et on recouvre le substrat 35 (Figure 5) d'une couche 34 de la matière isolante ou semi-isolante qui composera le matériau de la fente. Cette matière peut être de l'oxyde de silicium stoechiométrique SiO2, ou encore de l'oxyde de silicium non stoechiométrique SiOX. Si l'oxyde est non stoechiométrique avec x A la figure 11 on effectue un dopage de la zone P en masquant le substrat par un masque de résine 44 sur toute la partie gauche de la figure, incluant le mur isolant ou semi-isolant 34. Le dopage est fait par implantation ionique ; il sera suivi ultérieurement d'un recuit faisant diffuser les impuretés implantées jusqu'à proximité immédiate du mur isolant 34. A la figure 12, on effectue une opération similaire à celle de la figure 11 mais inversée, pour implanter une impureté de type N de l'autre côté du mur 34. Un masque de résine 46 remplace à cet effet le masque 44 pour protéger la partie droite de la figure et dénuder le silicium sur la partie gauche. Là encore le recuit ultérieur fera diffuser les impuretés implantées jusqu'à proximité du mur 34. On peut compléter facultativement ces opérations d'implantation par de nouvelles implantations, de chaque côté, pour introduire localement encore plus d'impuretés de type P à droite (Figure 13, dessinée à plus petite 1 o échelle que les figures précédentes 2 à 12) et de type N à gauche (Figure 14) à des endroits où on veut établir des contacts électriques avec des interconnexions métalliques. On recouvre ensuite l'ensemble du substrat d'une couche isolante 50 que l'on grave (Figure 15) pour l'enlever de part et d'autre de la bande 15 isolante 40 qui suit le trajet du guide. La couche isolante 50 subsiste donc au-dessus du guide proprement dit, c'est-à-dire au-dessus de la fente constituée par le mur isolant ou semi-isolant 34 et au-dessus de zones de silicium longeant la fente de part et d'autre de celle-ci ; mais la couche 50 est enlevée et dénude le silicium sur deux bandes latérales 52 et 54 de part et 20 d'autre du guide. On attaque ensuite le silicium (Figure 16) dans les zones 52 et 54 non protégées par l'oxyde 50 et on enlève une partie de la hauteur du silicium de type N et du silicium de type P. Le guide à fente est alors défini par la fente 34 en matériau isolant 25 ou semi-isolant, les deux zones de silicium 60 et 62 situées de part et d'autre de la fente et délimitées par la gravure d'une partie de la profondeur du silicium, la zone isolante 40 située au-dessous de la fente et de ces deux zones de silicium, et la couche d'oxyde 50 au-dessus de la fente et des deux zones de silicium. 30 La profondeur d'attaque du silicium est par exemple d'environ un tiers de la hauteur. Elle doit être suffisante pour bien confiner les ondes optiques sur le trajet du guide à fente même si ce trajet présente des angles de bifurcation ou des courbures, mais pas trop grande pour ne pas induire de pertes optiques trop élevées (et pour ne pas créer en fonctionnement une 35 résistance électrique d'accès trop importante vers les zones 60 et 62). On peut effectuer à ce stade le recuit qui permet la diffusion des impuretés P et N implantées auparavant (comme expliqué en référence aux figures 11 à 14). On recouvre alors l'ensemble du substrat d'une nouvelle couche isolante 66 (Figure 17, dessinée à plus petite échelle que les figures précédentes 13 à 16). On ouvre cette couche 66 (Figure 18) pour dénuder le silicium à l'endroit où on avait effectué une implantation supplémentaire N++ et P++ destinée à la prise de contact. Enfin on fait un dépôt de couche métallique (aluminium par exemple) et on grave cette couche pour établir les 1 o interconnexions nécessaires et les contacts 70 et 72 d'accès aux deux côtés du guide à fente (Figure 19). REVENDICATIONS1. Procédé de fabrication d'un guide optique à fente sur silicium, comprenant le dépôt d'une fine couche de silicium monocristallin (30) sur un substrat (10) recouvert d'une couche enterrée isolante (12), et ultérieurement le dépôt uniforme d'une couche isolante ou semi-isolante (34) sur la couche de silicium, le creusement sur toute l'épaisseur de cette couche isolante ou semi-isolante de deux ouvertures à flancs verticaux séparées par un intervalle étroit constituant un mur vertical isolant ou semiisolant s'étendant le long d'un trajet qui est le trajet désiré pour le guide à fente, et la croissance épitaxiale de silicium monocristalllin (42) dans les ouvertures, caractérisé en ce qu'avant le dépôt uniforme de la couche isolante ou semi-isolante, on effectue une oxydation thermique locale dans toute la profondeur de la fine couche de silicium monocristallin (30) pour former une bande oxydée isolante s'étendant le long du trajet du mur vertical, sous celui-ci et de part et d'autre de celui-ci sur toute la longueur du trajet, de sorte que le mur vertical isolant qui sera ultérieurement formée ne soit pas adjacent à la fine couche de silicium monocristallin. 2. Procédé de fabrication selon la revendication 1, caractérisé en ce que, après l'étape d'oxydation de la fine couche de silicium monocristallin, on dépose la couche isolante ou semi-isolante et on la grave. 3. Procédé selon la revendication 2, caractérisé en ce qu'on effectue la croissance épitaxiale de silicium jusqu'à ce que le silicium vienne en contact avec le mur y compris au-dessus de la bande oxydée isolante. 4. Procédé selon la revendication 1, caractérisé en ce qu'on effectue une étape de polissage mécanique et/ou chimique pour ajuster la hauteur du silicium et du mur. 30 5. Procédé selon l'une des revendications 1 à 4, caractérisé en ce que, avant d'effectuer la croissance monocristalline du silicium, on25effectue une étape de réduction de l'épaisseur du mur isolant ou semiisolant. 6. Procédé selon l'une des revendications 1 à 5, caractérisé en ce qu'après la croissance épitaxiale du silicium, on effectue un dopage de ce dernier. 7. Procédé selon la revendication 6, caractérisé en ce qu'on dope le silicium avec une impureté de type N d'un côté du mur et avec une 1 o impureté de type P de l'autre côté. 8. Procédé selon la revendication 6, caractérisé en ce qu'on dope le silicium avec une impureté de même type, N ou P, de chaque côté du mur. 15